(57)【要約】【課題】耐屈曲疲労性を確保したまま、耐水性及び耐寒性に優れた歯付ベルトを得る。【解決手段】歯付ベルトは、ベルト長手方向に沿って所定間隔で配置される歯部、心線、及び該心線を埋設した背部を有する。心線は、ラング撚りのガラス心線に対し、接着処理を行って、接着処理層を形成した後、更にオーバーコート処理を行って、オーバーコート処理層を形成する。また、背部はゴム組成物で構成され、該ゴム組成物には、ゴム成分１００質量部に対して５〜２０質量部の可塑剤が添加する。【選択図】図１
2015222121.tif 000002
【特許請求の範囲】
【請求項１】
ベルト長手方向に沿って所定間隔で配置される歯部、心線、及び該心線を埋設した背部を有する歯付ベルトであって、
前記心線は、ラング撚りのガラス繊維、接着処理層及びオーバーコート処理層を含み、前記接着処理層の表面に前記オーバーコート処理層が形成され、
前記背部は、ゴム組成物で構成され、該ゴム組成物は、ゴム成分１００質量部に対して５〜２０質量部の可塑剤を含む、歯付ベルト。
【請求項２】
前記可塑剤は、エーテル系、エステル系、エーテルエステル系、フタル酸系、及びアジピン酸系からなる群から選ばれる少なくとも１種を含む、請求項１に記載の歯付ベルト。
【請求項３】
前記背部を構成するゴム組成物の２５℃で測定したゴム硬度は、７０〜８５°である、請求項１又は２に記載の歯付ベルト。
【請求項４】
前記背部を構成するゴム組成物の−３０℃でのゴム硬度は、２５℃でのゴム硬度に比べて＋０〜＋４°である、請求項１〜３の何れか一項に記載の歯付ベルト。
【請求項５】
−３０℃での起動トルクは、３０ｃＮ・ｍ未満である、請求項１〜４の何れか一項に記載の歯付ベルト。
【請求項６】
前記背部を構成するゴム組成物は、少なくともクロロプレンゴムを含む、請求項１〜５の何れか一項に記載の歯付ベルト。
【請求項７】
前記歯部は、ゴム組成物で構成され、該ゴム組成物は、少なくともクロロプレンゴムを含む、請求項１〜６の何れか一項に記載の歯付ベルト。
【請求項８】
前記ガラス繊維は、無アルカリガラスである、請求項１に記載の歯付ベルト。
【発明の詳細な説明】
【技術分野】
【０００１】
本発明は、歯付ベルトに関するものである。
【背景技術】
【０００２】
自動車のオーバーヘッドカム軸（ＯＨＣ）の伝動駆動、バランサー駆動、オイルポンプ駆動、スライドドアの開閉駆動など、自動車用途で用いられる歯付ベルトは、耐屈曲疲労性が求められる。そこで、歯付ベルトの心線にラング撚り心線を用いることで、耐屈曲疲労性を向上させる技術が知られている（特許文献１，２参照）。ここで、ラング撚りとは、繊維を１本または２本以上引き揃えて撚りを加え（下撚り）、これを２本以上引き揃えて下撚りと同じ方向に撚り（上撚り）を掛けたものである。
【０００３】
その一方、自動車用途で用いられる歯付ベルトは、寒冷地域の例えば−２０〜−３０℃の極低温状態の条件下で使用されたり、多湿や雨水がかかる条件下で使用されたりする。即ち、自動車用途で用いられる歯付ベルトは、使用環境によっては、耐屈曲疲労性を確保したまま、耐水性及び耐寒性が必要となることがある。
【０００４】
例えば、降雨時の自動車走行等、多湿や雨水がかかる条件下では、歯付ベルトが水分と接触して、埋設している心線にまで水が浸入すると、水に濡れた心線が膨潤し、心線周りを被覆している接着成分（ＲＦＬ固形分）が離脱する。そして、水分が心線の屈曲による疲労劣化を促進し、心線の切断に至り、歯付ベルトの強力が著しく低下することで、歯付ベルトの切断が起こりやすくなるという問題が生じる。そこで、歯付ベルトの心線を諸撚り心線にして、諸撚り心線に対して、ゴム糊やオーバーコート等の表面処理により耐水性を向上させる技術が開発されている（特許文献３，４参照）。ここで、諸撚りとは、繊維を１本または２本以上引き揃えて撚りを加え（下撚り）、これを２本以上引き揃えて下撚りと反対方向に撚り（上撚り）を掛けたものである。諸撚り心線は、ラング撚り心線に比べると、キンクの発生が少ないという効果はある。しかし、このような諸撚り心線の歯付ベルトでは、耐屈曲疲労性が不充分であるという問題が生じる。従って、耐屈曲疲労性を確保したまま、耐水性に優れた歯付ベルトが求められる。
【０００５】
また、寒い地域、すなわち極低温（例えば−２０〜−３０℃）での条件下では、例えば、夜間の自動車のエンジンが停止している間に歯付ベルトは極低温状態で放置され、プーリに巻きかかった箇所が屈曲したまま低温で硬化する。硬化した歯付ベルトは、朝のエンジンの起動時に大きなトルクが必要となり、かかる状態で歯付ベルトを用いると、急激に伸ばされることによって激しく疲労し、早期のクラック発生や、クラックが拡大して歯付ベルトが切断に至る虞がある。従って、極低温状態で放置しても硬化せず、小さいトルクで起動できる、耐寒性に優れた歯付ベルトが求められる。
【先行技術文献】
【特許文献】
【０００６】
【特許文献１】実公昭５９−１５７８０号公報
【特許文献２】特公昭６２−７４１３号公報
【特許文献３】特開平７−２７１７９号公報
【特許文献４】特開平９−１２４８０２号公報
【発明の概要】
【発明が解決しようとする課題】
【０００７】
本発明は、上記のような課題を解決するものであり、耐屈曲疲労性を確保したまま、耐水性及び耐寒性に優れた歯付ベルトを提供することを目的とする。
【課題を解決するための手段】
【０００８】
上記課題を解決するために、本発明の歯付ベルトは、ベルト長手方向に沿って所定間隔で配置される歯部、心線、及び該心線を埋設した背部を有する歯付ベルトであって、前記心線は、ラング撚りのガラス繊維、接着処理層及びオーバーコート処理層を含み、前記接着処理層の表面に前記オーバーコート処理層が形成され、前記背部は、ゴム組成物で構成され、該ゴム組成物は、ゴム成分１００質量部に対して５〜２０質量部の可塑剤を含む。
【０００９】
本発明の歯付ベルトの構成によれば、心線をラング撚りにすることで、諸撚り心線に比べると、水が浸入し、膨潤したとしても耐摩耗性に優れているため、構造的に表面がこすれにくく接着成分が離脱しにくい。そのため、心線の保護が比較的残っており、耐水性が向上する。また、心線の接着処理層の表面に更にオーバーコート処理層が形成されているため、心線内への浸水が原因となる繊維の切断等が発生しにくくなる。また、心線をガラス繊維で構成することで、伸びや温度変化が小さいため、寸法安定性に優れており、常温だけでなく極低温でも耐屈曲疲労性を維持することができる。更に、背部を構成するゴム組成物に可塑剤を添加することで、極低温で長時間放置しても歯付ベルトが硬化せず、常温時と大差の無い程度のしなやかさを有し、耐寒性を向上させることができる。尚、背部を構成するゴム組成物において、ゴム成分１００質量部に対する可塑剤の添加量が５質量部未満であると、極低温時に常温時と大差の無い程度のしなやかさをゴム組成物に付与することができない。一方、可塑剤の添加量が２０質量部を超えると、歯付ベルトが柔らかくなりすぎるため、歯付ベルトの歯せん断力が低くなる。
【００１０】
上記歯付ベルトにおいて、前記可塑剤は、エーテル系、エステル系、エーテルエステル系、フタル酸系、及びアジピン酸系からなる群から選ばれる少なくとも１種を含むことが好ましい。
これらの可塑剤を添加することで、極低温で長時間放置しても歯付ベルトが硬化せず、常温時と大差の無い程度のしなやかさを有することができる。なかでも、少量の添加で極低温時にも常温時と大差の無い程度のしなやかさをゴム組成物に付与することができるアジピン酸系可塑剤が最も好ましい。
【００１１】
上記歯付ベルトにおいて、背部を構成するゴム組成物の２５℃で測定したゴム硬度は、７０〜８５°であることが好ましい。
背部を構成するゴム組成物の２５℃で測定したゴム硬度が上記範囲内であれば、常温時において、使用可能な歯付ベルトのゴム硬度を確保することができる。尚、ゴム硬度が７０°未満であると、歯付ベルトが柔らかすぎるため、巻き掛けるプーリ等に粘着してしまうという問題が生じる。一方、ゴム硬度が８０°を超えると、歯付ベルトが硬すぎるため、プーリ等に巻き掛ける際の屈曲性に問題が生じる。ここで、ゴム硬度は、ＪＩＳ Ｋ ６２５３（２０１２）に準拠したタイプＡデュロメータを用いて測定した硬度で、２５℃の雰囲気下で９０分間放置した歯付ベルトの背面ゴムの硬度で判定する。
【００１２】
上記歯付ベルトにおいて、背部を構成するゴム組成物の−３０℃でのゴム硬度が、２５℃でのゴム硬度に比べて＋０〜＋４°であることが好ましい。
背部を構成するゴム組成物の−３０℃で測定したゴム硬度が上記範囲内であれば、常温時と大差の無い程度のしなやかさを有するため、極低温で長時間放置しても歯付ベルトが硬化せず、耐寒性を向上させることができる。ここで、ゴム硬度は、ＪＩＳ Ｋ ６２５３（２０１２）に準拠したタイプＡデュロメータを用いて測定した硬度で、−３０℃及び２５℃それぞれの雰囲気下で９０分間放置した歯付ベルトの背面ゴムの硬度で判定する。
【００１３】
上記歯付ベルトにおいて、−３０℃での起動トルクは、３０ｃＮ・ｍ未満であることが好ましい。
−３０℃での起動トルクが上記範囲内であれば、極低温においてもベルト起動時さらにはその後の駆動におけるクラック（亀裂）を抑制することができる。即ち、極低温においても耐クラック性を維持することができる。ここで、起動トルクは、２軸のレイアウトのプーリに巻きかけた状態で、−３０℃の雰囲気下に９０分間放置した歯付ベルトに対して、プーリを１８０°回転させて起動させるのに必要なトルクを測定する。
【００１４】
上記歯付ベルトにおいて、前記背部を構成するゴム組成物は、少なくともクロロプレンゴムを含むことが好ましい。また、前記歯部は、ゴム組成物で構成され、該ゴム組成物は、少なくともクロロプレンゴムを含むことが好ましい。
安価であるクロロプレンゴムを用いて歯付ベルトを構成することができる。
【００１５】
上記歯付ベルトにおいて、前記ガラス繊維は、無アルカリガラスであることが好ましい。
安価である無アルカリガラスを用いて歯付ベルトを構成することができる。
【発明の効果】
【００１６】
以上の説明に述べたように、本発明によれば、耐屈曲疲労性を確保したまま、耐水性及び耐寒性に優れた歯付ベルトを得ることができる。
【図面の簡単な説明】
【００１７】
【図１】本発明の実施形態に係る歯付ベルトの断面斜視図である。
【図２】本実施例に係る歯付ベルトにおいて、注水走行試験前後の引張強さについて測定した結果を示すグラフである。
【図３】本実施例に係る歯付ベルトにおいて、注水走行試験前後の引張強さに基づいて算出された引張強さ保持率を示すグラフである。
【図４】本実施例に係る歯付ベルトにおいて、起動トルク測定試験の結果を示すグラフである。
【発明を実施するための形態】
【００１８】
次に、本発明の実施の形態について図面を参照して説明する。
【００１９】
［歯付ベルトの構成］
図１に示すように、本実施形態の歯付ベルト１は、ベルト長手方向（図中矢印）に沿って所定間隔で配置された複数の歯部２、複数の心線３、及び複数の心線３が埋設された背部４を有するベルト本体１０と、複数の歯部２の表面を被覆する歯布５とを有する。
【００２０】
複数の歯部２と背部４とを有するベルト本体１０は、ゴム組成物から構成される。このベルト本体１０を構成するゴム組成物は、クロロプレンゴム、ニトリルゴム、水素化ニトリルゴム（ＨＮＢＲ）、天然ゴム、ＥＰＴ（エチレン・プロピレン・ターポリマー）、スチレン−ブタジエンゴム、ブチルゴム、クロロスルフォン化ポリエチレンゴム等が用いられる。ベルト本体１０を構成するゴム組成物は、耐寒性の良いポリマーであることが好ましい。特に、安価という観点では、クロロプレンゴムが好ましい。尚、歯部２と背部４を構成するゴム組成物は、同じゴム組成物を使用しても、異なるゴム組成物を使用してもよい。
【００２１】
背部４を構成するゴム組成物には、可塑剤を添加する。尚、可塑剤は、背部４を構成するゴム組成物に添加していれば良く、歯部２を構成するゴム組成物には、添加していても添加していなくても良い。可塑剤を添加することで、極低温で長時間放置しても歯付ベルトが硬化せず、常温時と大差の無い程度のしなやかさを有することができる。可塑剤としては、例えばエーテル系、エステル系、エーテルエステル系、フタル酸系、アジピン酸系等の可塑剤を使用することができる。なかでも、少量の添加で極低温時にも常温時と大差の無い程度のしなやかさをゴム組成物に付与することができるアジピン酸系可塑剤が最も好ましい。アジピン酸系可塑剤としては、アジピン酸ジオクチル（ＤＯＡ）、アジピン酸ジイソノニル（ＤＩＮＡ）、アジピン酸ジイソデシル（ＤＩＤＡ）等が挙げられる。ここで、常温時と大差無い程度のしなやかさとは、具体的には、−３０℃でのゴム硬度が、２５℃でのゴム硬度に比べて＋０〜＋４°であることが好ましい。尚、ゴム硬度は、ＪＩＳ Ｋ ６２５３（２０１２）に準拠したタイプＡデュロメータを用いて測定した硬度で、−３０℃及び２５℃それぞれの雰囲気下で９０分間放置した歯付ベルト１の背面ゴムの硬度で判定する。
【００２２】
可塑剤の添加量としては、ゴム成分１００質量部に対して５〜２０質量部である。添加量が５質量部未満であると、極低温時に常温時と大差の無い程度のしなやかさをゴム組成物に付与することができない。一方、添加量が２０質量部を超えると、歯付ベルト１が柔らかくなりすぎるため、歯付ベルト１の歯せん断力が低くなる。ここで、可塑剤を添加しても耐歯欠け性を確保するためには、歯付ベルト１の歯せん断力が、８００〜１５００Ｎであることが好ましい。尚、歯せん断力は、歯付ベルト１の１つの歯を一定圧力で押え付けた状態で、オートグラフによって５０±１０ｍｍ／ｍｉｎの速度で引っ張り、引張値の最大値を歯せん断力とする。更に、極低温においても耐クラック性を維持するために、−３０℃での起動トルクが、３０ｃＮ・ｍ未満であることが好ましい。尚、起動トルクは、２軸のレイアウトのプーリに巻きかけた状態で、−３０℃の雰囲気下に９０分間放置した歯付ベルト１に対して、プーリを１８０°回転させて起動させるのに必要なトルクを判定する。
【００２３】
ベルト本体１０の背部４には、それぞれベルト長手方向に延在する複数の心線３が、ベルト幅方向に並べて背部４に埋設されている。この心線３は、ガラス繊維を１本または２本以上引き揃えて撚りを加え（下撚り）、これを２本以上引き揃えて下撚りと同じ方向に撚り（上撚り）を掛けたラング撚りからなる心線である。ラング撚りにすることで、常温だけでなく極低温でも耐屈曲疲労性は維持できるとともに、心線３の耐水性を向上させることができる。ラング撚りの心線３は、水が浸入し、膨潤したとしても耐摩耗性に優れているため、構造的に表面がこすれにくく接着成分が離脱しにくい。そのため、諸撚り心線に比べると、心線３の保護が比較的残っており、耐水性が向上する。また、心線３を構成するガラス繊維としては、無アルカリガラス（Ｅガラス）あるいは、Ｓｉ成分の多い高強度ガラス（Ｋ、Ｕ、Ｓガラス）の何れでも良く、フィラメントの太さ及びフィラメントの収束本数及びストランド本数に制限されない。これらのガラス繊維の中でも、「安価」という観点から無アルカリガラス（Ｅガラス）が最も好ましい。
【００２４】
心線３は、背部４を構成するゴム組成物との接着性を高めるために接着処理を行う。ここで、接着処理としては、例えば、心線３を構成するガラス繊維をレゾルシン−ホルマリン−ラテックス処理液（ＲＦＬ処理液）に浸漬後、加熱乾燥して、表面に均一に接着処理層を形成する。ＲＦＬ処理液は、レゾルシンとホルマリンとの初期縮合体をラテックスに混合したものであり、ここで使用するラテックスとしては、クロロプレン、スチレン・ブタジエン・ビニルピリジン三元共重合体（ＶＰラテックス）、水素化ニトリル、ＮＢＲ等が挙げられる。尚、接着処理として、エポキシ又はイソシアネート化合物で前処理を行った後に、ＲＦＬ処理液で処理する方法等もある。
【００２５】
ここで、ＲＦＬ処理液には、硫黄化合物の水分散物、キノンオキシム系化合物、メタアクリレート系化合物、マレイミド系化合物のうち少なくとも１つの加硫助剤、又は、これらの加硫助剤を水に分散させたものを添加することが好ましい。硫黄化合物の水分散物としては、例えば、硫黄の水分散物やテトラメチルチウラムジスルフィドなどが採用され得る。キノンオキシム系化合物としては、例えば、ｐ−キノンジオキシムなどが採用され得る。メタアクリレート系化合物としては、例えば、エチレングリコールジメタクリレートやトリメチロールプロパントリメタクリレートなどが採用され得る。マレイミド系化合物としては、例えば、Ｎ，Ｎ´−ｍ−フェニレンビスマレイミドやＮ，Ｎ´−（４，４´−ジフェニルメタンビスマレイミド）などが採用され得る。尚、「当該加硫助剤を水に分散させたもの」における「水」は、例えばメタノールなどのアルコールを若干程度含むものであっても良い。これによれば、「当該加硫助剤」が水に対して不溶性の場合であっても、「当該加硫助剤」の水に対する親和性が向上して「当該加硫助剤」が分散し易くなる。
【００２６】
このように、ＲＦＬ処理液に加硫助剤を添加することで以下の効果が期待される。即ち、ＲＦＬ処理液中に含まれるゴムラテックス成分と外層ゴム（後述するオーバーコート処理で形成されるオーバーコート処理層を構成するゴム組成物を意味する。）との層間の化学的結合力が強化されることで、接着性が向上し、心線３の接着処理層の剥離が抑制され、心線３の耐水性が向上する。更に期待される効果として、ＲＦＬ処理液中に含まれるゴムラテックス成分自身の化学的結合力（架橋の力）が強化され、その結果、接着層（接着処理層）の凝集破壊による剥離（即ち、層間剥離）よりも、接着対象である上記外層ゴムの破壊による剥離が先行すると考えられる。
【００２７】
また、ＲＦＬ処理液に加硫助剤を添加する場合、心線３を構成するガラス繊維の浸漬処理を２回に分けて実行しても良い。この場合、まず、１回目の浸漬処理においては、ＲＦＬ処理液には、前述した何れの加硫助剤も添加しないこととする。これは、１回目の浸漬処理においては、ゴムラテックス成分の架橋よりもＲＦの熱硬化を優先するためである。一方、２回目の浸漬処理においては、１回目のＲＦＬ処理液と比較してゴムラテックス成分を多く含み、硫黄化合物の水分散物、キノンオキシム系化合物、メタアクリレート系化合物、及びマレイミド系化合物のうち少なくとも１つの加硫助剤、又は、加硫助剤を水に分散させたものを添加したＲＦＬ処理液を使用する。なお、１回目の浸漬処理と２回目の浸漬処理とで、ＲＦＬ処理液のゴムラテックス成分の割合に差を設けるのは、親和性の異なる繊維とゴムの両方に対する、ＲＦＬ層の接着性を高める為である。
【００２８】
また、ＲＦＬ処理等の接着処理した心線３の接着処理層の表面に、更にゴム糊等をオーバーコート処理して、オーバーコート処理層を形成する。ＲＦＬ処理等の接着処理層の表面に更にオーバーコート処理層が形成されるため、心線３の耐水性が高まり、心線３内への浸水が原因となるガラス繊維の切断等が発生しにくくなる。ここで、オーバーコート処理としては、水素化ニトリルゴム（Ｈ−ＮＢＲ）、クロロスルフォン化ポリエチレンゴム（ＣＳＭ）等のゴム組成物をメチルエチルケトン、トルエン、キシレン等の有機溶剤に溶解した処理液に、ＲＦＬ処理等の接着処理した心線３を浸漬後、加熱乾燥して表面に均一にオーバーコート処理層を形成することで行われる。
【００２９】
歯布５は帆布で形成されており、ベルト長手方向に延在する経糸７とベルトの幅方向に延在する緯糸６とを織成してなる繊維織物を基材とする。緯糸６、経糸７等を形成する繊維材料の材質としては、それぞれナイロン、アラミド、ポリエステル、ポリベンゾオキサゾール、綿等の何れかまたはこれらの組み合わせが採用できる。繊維の形態は、フィラメント糸及び紡績糸の何れでもよく、単独組成の撚糸または混撚糸、混紡糸の何れであってもよい。歯付ベルトの場合、使用環境と要求寿命により、ナイロン、アラミド等が好適に使用される。歯布の織成構成は、綾織り、繻子織り、平織り等何れでも良い。
【００３０】
ベルト本体１０のゴム組成物と歯布５の接着性を高めるために、歯布５には以下のような工程を含む一連の接着処理を経て、歯部２を構成するゴムに接着されることが好ましい。
【００３１】
（１）歯布５を構成する繊維織物をＲＦＬ処理液に浸漬後、加熱乾燥して表面に均一に接着処理層を形成する。ここで、上述と同様に、ＲＦＬ処理液には、硫黄化合物の水分散物、キノンオキシム系化合物、メタアクリレート系化合物、及びマレイミド系化合物のうち少なくとも１つの加硫助剤、又は、これらの加硫助剤を水に分散させたものを添加することが好ましい。
（２）ゴム組成物をメチルエチルケトン、トルエン、キシレン等の有機溶媒に溶解してゴム糊とし、エポキシ又はイソシアネート化合物をこのゴム糊に含めた処理液を調整し、これに歯布５を浸漬させ、前処理を行う。
（３）ゴム組成物をメチルエチルケトン、トルエン、キシレン等の有機溶媒に溶解してゴム糊とし、このゴム糊に歯布５を浸漬処理して、歯布５にゴム組成物を含浸、付着させ、接着処理層を形成する。
【００３２】
なお、上記（１）〜（３）の接着処理は、全てを行う必要はなく、必要に応じて、いずれか１つを単独で、或いは、２以上の複数を組み合わせて行うことができ、処理順序や処理回数は特に限定されない。但し、（２）の前処理は、（３）のゴム糊処理の前に行われる。例えば、（１）の処理においてＲＦＬ処理液に加硫助剤を添加する場合には、この処理のみで繊維織物とゴム間の接着力がかなり高められることから、（２）の前処理、または、（２）の前処理と（３）のゴム糊処理を省略しても良い。ここで、（１）のＲＦＬ処理液に加硫助剤を添加した場合には、後述するコート処理で使用するゴム糊と圧延ゴムにも、ＲＦＬ処理液に添加した加硫助剤と同一のものを添加することが好ましい。これにより、ＲＦＬ処理液で処理された繊維織物とゴム糊の間の接着力の著しい改善が期待できる。
【００３３】
また、接着処理した歯布５とベルト本体１０のゴム組成物との接着性をより高めるために、歯布５とゴム組成物とをカレンダロールに通して、歯布５にゴム組成物を刷り込む処理や、歯布５の歯部２との接着面側にゴム組成物を積層する処理を施してもよい。即ち、歯布５を構成する繊維織物の表面に、圧延ゴムをコーティングして、接着処理層を形成する処理を行っても良いし、ゴム糊と圧延ゴムとを、歯布５を構成する繊維織物から歯部２へ向かって、この順にコーティングして、接着処理層を形成する処理を行っても良い。これらの処理は、コート処理とも称される。
【００３４】
［歯付ベルトの成形方法］
本実施形態に係る歯付ベルト１は、例えば、以下の工法で作製される。まず、歯付ベルト１の歯部２に対応する複数の凹条を有する円筒状モールドに、歯布５を形成する帆布を巻き付ける。続いて、帆布が巻き付けられた円筒状モールドに心線３を構成するコードを円筒状モールドの長手方向に所定のピッチを有するように巻き付ける。次に、背部４及び歯部２を形成するゴムシートを巻き付けて未加硫スリーブを形成する。そして前記未加硫スリーブが巻き付けられた円筒状モールドを加硫缶内に移し、加熱・加圧することにより、上記ゴムシートをモールド溝部に圧入させ、歯部２を形成する。得られたスリーブ状の成形体を所定のカット幅に従って切断刃で切断することにより、個々の歯付ベルト１が得られる。
【００３５】
または、歯付ベルト１は、予備成型工法により作製することができる。予備成型工法では、以下の手順で作製する。まず、歯型を有する金型によって歯布５と歯部２とを予め成型し、予備成形体を得る。次に、得られた予備成形体を金型に巻きつけ、その上に心線３を螺旋状にスピニングする。そして、その上に背部４を構成する未加硫ゴムを巻いた後、全体を加硫缶で加硫して、歯付ベルト１が得られる。この予備成型工法においては、加硫前に歯布５と歯部２が予め成型される為、加硫時に背部４を構成する未加硫ゴムを心線の間から内側（腹側、即ち、歯部２側）へ流動させ、歯布５を緊張させて歯部２を形成する必要がない。そのため、心線間距離（ピッチ）を狭くすることが可能となる。
【００３６】
以上のように、本実施形態に係る歯付ベルト１は、心線３をラング撚りにすることで、諸撚り心線に比べると、水が浸入し、膨潤したとしても耐摩耗性に優れているため、構造的に表面がこすれにくく接着成分が離脱しにくい。そのため、心線の保護が比較的残っており、耐水性が向上する。また、心線３の接着処理層の表面に更にオーバーコート処理層が形成されているため、心線３内への浸水が原因となる繊維の切断等が発生しにくくなる。また、心線３をガラス繊維で構成することで、伸びや温度変化が小さいため、寸法安定性に優れており、常温だけでなく極低温でも耐屈曲疲労性を維持することができる。更に、背部４を構成するゴム組成物に可塑剤を添加することで、極低温で長時間放置しても歯付ベルト１が硬化せず、常温時と大差の無い程度のしなやかさを有し、耐寒性を向上させることができる。
【実施例】
【００３７】
［歯付ベルトの心線の耐水性評価試験］
まず、本実施例に係る歯付ベルトの心線１〜３及び比較例に係る歯付ベルトの心線４〜６について、耐水性評価試験を行った。
【００３８】
心線１〜６は、それぞれ、ガラス繊維に下撚り、上撚りを加えたものを用いた。心線１は、下撚り数を１６（Ｔ／１０ｃｍ）とし、上撚り数を８（Ｔ／１０ｃｍ）とし、心線２，４〜６は、下撚り数を１２（Ｔ／１０ｃｍ）とし、上撚り数を８（Ｔ／１０ｃｍ）とし、心線３は、下撚り数を８（Ｔ／１０ｃｍ）とし、上撚り数を８（Ｔ／１０ｃｍ）とした。ここで、ガラス繊維は、Ｅガラスを使用した。ガラス繊維は、原糸がＥＣＧ−１５０であり、ストランドの構成が３／６であり、心線径が０．９ｍｍである。心線１〜３，６はラング撚りで構成し、心線４，５は諸撚りで構成した。
【００３９】
そして、心線１〜６について、それぞれ、ＲＦＬ処理液にて接着処理（ＲＦＬ処理）した。接着処理では、下撚り、上撚りを加えたガラス繊維を表１に示すＲＦＬ処理液に浸漬後、２００〜２８０℃で熱処理した。
【００４０】
【表１】
2015222121.tif 000003
【００４１】
ＲＦＬ処理後、心線１〜３，５について、それぞれ、オーバーコート処理をした。オーバーコート処理では、ＲＦＬ処理後のガラス繊維を、表２に示す処理液に浸漬後、１３０〜１８０℃で熱処理した。
【００４２】
【表２】
2015222121.tif 000004
【００４３】
以上のように作製した心線１〜６の構成を以下の表３に示す。尚、表３に示すように、心線６のみにキンクが発生している。これは、ラング撚りの心線は、元来、キンクが発生しやすいという問題があり、オーバーコート処理を行っていないラング撚りの心線６にキンクが発生しているが、ラング撚りの心線１〜３は、オーバーコート処理することでキンクの発生を抑えることができていることを示している。
【００４４】
【表３】
2015222121.tif 000005
【００４５】
次に、上記心線１〜６をそれぞれ使用して、歯付ベルトを作製した。歯付ベルトの作製に使用するゴム組成物は、表４の通りである。
【００４６】
【表４】
2015222121.tif 000006
【００４７】
また、歯布で使用した繊維織物の構成は次の通りである。組成は、緯糸が６６ナイロン、スパンデックス、経糸が６６ナイロンである。糸構成は、緯糸が１５５ｄｔｅｘ、１２２ｄｔｅｘであり、経糸が１５５ｄｔｅｘである。密度は、緯糸が９５±５本／３ｃｍであり、経糸が１１６本／３ｃｍである。また、織り構成は、綾織りである。そして、上記構成の歯布を、表１に示したＲＦＬ処理液にて、ＲＦＬ処理を行った。その後、表４に示したゴム配合物をトルエンに溶解したゴム糊にて接着処理し、更に、表４に示した配合のゴム組成物シートと積層してコート処理を行った。
【００４８】
次に、ベルト成形用の金型に上記処理をした歯布を歯布面がベルト表面となるよう巻きつけた後、表３に示す心線１〜６を、それぞれ、歯布が巻きつけられた金型の歯布の上から巻きつけを行った。更に、表４に示すクロロプレンゴム配合物からなるゴムシートを巻きつけた。その後、加硫缶に投入して通常の圧力方式により歯形を形成させた後、１６１℃にて２５分間加硫して、ベルト背面を一定厚さ研磨し一定幅に切断して歯付ベルトを得た。作製した歯付ベルトは、幅８ｍｍ、周長１０００ｍｍ、歯形Ｓ５Ｍ（ＳＴＰＤ歯形、歯ピッチ５．０ｍｍ）、歯数２００歯である。
【００４９】
そして、心線１〜６について、それぞれ作製した歯付ベルトの注水走行試験を行い、心線の耐水性を評価した。注水走行試験では、１６歯の駆動プーリ（Ｄｒ）と１６歯の従動プーリ（Ｄｎ）に歯付ベルトを架け渡し、従動プーリが水の入った容器に浸るようにして、表５に示す走行条件の元、連続的な耐久試験（走行時間４０時間）を、３回繰り返し行った。
【００５０】
【表５】
2015222121.tif 000007
【００５１】
注水走行試験前の引張強さと注水走行試験後の引張強さとを測定し、走行試験前後の引張強さの保持率に基づいて、心線１〜６を使用して作製した歯付ベルトの耐水性を評価した。その結果を、図２及び図３に示す。図２は、注水走行試験前後の引張強さについて測定した結果を示すグラフである。図３は、注水走行試験前後の引張強さに基づいて算出された引張強さ保持率を示すグラフである。図２及び図３において、ｏｒｉｇｉｎａｌは注水走行試験前の測定結果を示す。また、ｎ＝１，２，３は、それぞれ、注水走行試験を１回目、２回目、３回目行った後の測定結果を示す。また、表６は、図２及び図３の結果をまとめたものであり、注水走行試験後の測定結果は、ｎ＝１，２，３の測定結果の平均値を示している。表６に示す耐水性の評価では、引張強さ保持率８０％以上のものを○、４０％以上８０％未満のものを△、４０％未満のものを×とした。
【００５２】
【表６】
2015222121.tif 000008
【００５３】
図２及び図３、表６から、ラング撚りで且つ接着処理層にオーバーコート処理を行いオーバーコート処理層を形成した心線（心線１〜３）が、引張強さ保持力が高く、耐水性に優れていたことがわかる。より詳細には、ラング撚りの心線（心線１〜３、６）を使用した歯付ベルトは、諸撚りの心線（心線４、５）よりも耐水性が向上した。これは、ラング撚りの心線は水が浸水し、膨潤したとしても耐摩耗性に優れているため、構造的に表面がこすれにくく接着成分が離脱しにくいからであると考えられる。その結果、ラング撚りの心線は諸撚りの心線に比べると、心線の保護が比較的残っており、耐水性が高くなる。更に、ラング撚りの心線をオーバーコート処理することで（心線１〜３）、オーバーコート処理していない心線（心線６）に比べて、更に耐水性が向上した。これは、オーバーコート処理することで、心線に保護層（オーバーコート処理層）が形成され、水分との接触を防ぐためであると考えられる。
【００５４】
［ゴム組成物の物性評価試験］
次に、本実施例に係る歯付ベルトの歯部及び背部を構成するゴム組成物について、物性評価試験を行った。
【００５５】
ゴム組成物の配合は、表７の通り、配合１〜７の７種類である。ここで、配合２〜７のゴム組成物には、可塑剤を添加した。配合１のゴム組成物には、可塑剤を添加していない。尚、配合２〜６のゴム組成物には、アジピン酸系可塑剤を添加した。また、配合７のゴム組成物には、エーテルエステル系可塑剤を添加した。表７に示すゴム組成物の配合では、ゴム成分１００質量部に対する可塑剤等の質量部を示している。
【００５６】
配合１〜７のゴム組成物は、ゴム練り後、１６１℃にて２５分間、加硫して、ゴム組成物の物性評価試験（後述するゴム硬度測定試験、低温衝撃脆化試験、ゲーマンねじり試験の各試験）の試験片を作製した。そして、配合１〜７のゴム組成物について、それぞれ、ゴム組成物の物性評価試験として、ゴム硬度測定試験、低温衝撃脆化試験、ゲーマンねじり試験を行った。
【００５７】
ここで、ゴム硬度測定試験は、ＪＩＳ  Ｋ  ６２５３（２０１２）に準拠して行い、ＪＩＳ Ａ型硬度計により測定した。また、低温衝撃脆化試験は、ＪＩＳ  Ｋ  ６２６１（２００６）に準拠して行い、低温衝撃脆化温度を測定した。尚、低温衝撃脆化温度は、値が小さいほど、より低温までしなやかさを維持でき、耐寒性（低温柔軟性）が向上することを示すものである。低温衝撃脆化試験のサンプル（試験片）は、４０．０ｍｍ×６．０ｍｍ×２．０ｍｍの短冊状とした。また、ゲーマンねじり試験では、ＪＩＳ  Ｋ  ６２６１（２００６）に準拠して行い、ゲーマンねじり試験のＴ１０である、ねじり剛性が２３℃での値の１０倍になる温度を測定した。ゲーマンねじり試験Ｔ１０の温度は、値が小さいほど、より低温までしなやかさを維持する  ことができ、耐寒性（低温柔軟性）が向上することを示すものである。
【００５８】
配合１〜７のゴム組成物のそれぞれについて行った、ゴム硬度測定試験、低温衝撃脆化試験、ゲーマンねじり試験の結果を表７に示す。
【００５９】
【表７】
2015222121.tif 000009
【００６０】
表７の結果から、以下のことがわかった。配合１〜６のゴム組成物のゴム硬度の結果を参照すると、可塑剤の添加量に応じて、ゴム硬度が低下した。配合４と配合７のゴム組成物のゴム硬度の結果を参照すると、可塑剤の種類によるゴム硬度の違いはほとんど見られなかった。配合１〜６のゴム組成物の低温衝撃脆化温度及びゲーマンねじり試験温度の結果を参照すると、アジピン酸系可塑剤の添加量が多いほど、低温衝撃脆化温度、ゲーマンねじり試験温度の低下が見られた。これにより、アジピン酸系可塑剤を添加することで、ゴム組成物の耐寒性が向上していることがわかる。また、配合１、４、７のゴム組成物の低温衝撃脆化温度及びゲーマンねじり試験温度の結果を参照すると、エーテルエステル系可塑剤では、アジピン酸系可塑剤ほどの効果は得られなかったが、エーテルエステル系可塑剤を添加することで耐寒性の向上が見られた。以上により、ゴム組成物に可塑剤を添加することで、極低温でも硬化せず、常温と大差のない程度のしなやかさを有する構成となることがわかる。
【００６１】
［歯付ベルトの物性評価試験］
次に、本実施例に係る歯付ベルトについて、物性評価試験を行った。
【００６２】
表７に示す配合１〜７のゴム組成物と、表６に示す心線２及び心線５を使用して実施例１〜４及び比較例１〜４の８種類の歯付ベルトを作製した。尚、歯付ベルトに使用した歯布は、上述した歯付ベルトの心線の耐水性試験と同じである。また、ゴム組成物の加硫条件については、上述した本実施例に係る歯付ベルトのゴム組成物の物性評価試験と同じ１６１℃×２５分間である。更に、歯付ベルトの成形方法は、ベルト幅が１０ｍｍであること以外は、上述した本実施例に係る歯付ベルトの心線の耐水性試験と同じである。
【００６３】
そして、実施例１〜４及び比較例１〜４の８種類の歯付ベルトの物性評価試験として、後述する歯せん断力測定試験、ゴム硬度測定試験、耐寒耐久走行試験、及び起動トルク測定試験を行った。
【００６４】
ここで、歯付ベルトの歯せん断力測定試験は、１つの歯を一定圧力で押え付けた状態で、オートグラフによって５０±１０ｍｍ／ｍｉｎの速度で引っ張り、引張値の最大値を歯せん断力とした。実施例１〜４及び比較例１〜４の歯付ベルトのそれぞれについて行った、歯せん断力測定試験の結果を表１０に示す。表１０では、歯せん断力は１２００Ｎ以上の歯付ベルトを◎、８００Ｎ以上１２００Ｎ未満の歯付ベルトを○、８００Ｎ未満の歯付ベルトを×として評価した。
【００６５】
歯付ベルトのゴム硬度測定試験は、ＪＩＳ  Ｋ  ６２５３（２０１２）に準拠したタイプＡデュロメータを用いて、ゴム硬度は、歯付ベルトを雰囲気温度（２５℃、−３０℃）で９０分間放置後、歯付ベルトの背面ゴム硬度を測定した。実施例１〜４及び比較例１〜４の歯付ベルトのそれぞれについて行った、ゴム硬度測定試験の結果を表１０に示す。表１０では、２５℃と−３０℃のゴム硬度の差が４°以下のベルトを○、４°より大きいベルトを×として評価した。
【００６６】
また、歯付ベルトのゴム硬度測定試験において、２５℃で測定したゴム硬度が、７０〜８５°であるかどうかにより、常温時において、使用可能な歯付ベルトのゴム硬度を確保できているか評価した。ここで、ゴム硬度が７０°未満であると、歯付ベルトが柔らかすぎるため、巻き掛けるプーリ等に粘着してしまうという問題が生じる。一方、ゴム硬度が８０°を超えると、歯付ベルトが硬すぎるため、プーリ等に巻き掛ける際の屈曲性に問題が生じる。
【００６７】
歯付ベルトの耐寒耐久走行試験は、１６歯の駆動プーリ（Ｄｒ）と１６歯の従動プーリ（Ｄｎ）に歯付ベルトをかけた状態で、−３０℃の雰囲気下で１５時間放置後、表８に示す耐寒耐久走行条件にて、ベルト背面にクラックが発生するまでの走行時間を測定した。実施例１〜４及び比較例１〜４の歯付ベルトのそれぞれについて行った、耐寒耐久走行試験の結果を表１０に示す。表１０では、クラックが発生するまでの時間が５０時間以上のベルトを◎、３０時間以上５０時間未満のベルトを○、３０時間未満のベルトを×として評価した。
【００６８】
【表８】
2015222121.tif 000010
【００６９】
歯付ベルトの起動トルク測定試験は、１８歯の駆動プーリ（Ｄｒ）と従動プーリ（Ｄｎ）に歯付ベルトをかけ、雰囲気温度（２５℃、−３０℃）で９０分間放置後、表９に示す条件で、トルクゲージにて手動でプーリを回転させ、この時の起動トルクを測定した。尚、耐寒性に優れた歯付ベルトであれば、操作力（起動トルク）を低く抑えることができる。実施例１〜４及び比較例１〜４の歯付ベルトのそれぞれについて行った、起動トルク測定試験の結果を表１０及び図４に示す。表１０では、−３０℃での起動トルクが２５ｃＮ・ｍ未満のベルトを◎、２５ｃＮ・ｍ以上３０ｃＮ・ｍ未満のベルトを○、３０ｃＮ・ｍ以上のベルトを×として評価した。
【００７０】
【表９】
2015222121.tif 000011
【００７１】
歯付ベルトのベルト評価は、上述の歯せん断力測定試験の評価が◎または〇であり、且つ、ゴム硬度測定試験の評価が〇であり、且つ、耐寒耐久走行試験の評価が◎または〇であり、且つ、起動トルク測定試験の評価が◎または〇である歯付ベルトを、耐寒性に優れた歯付ベルトとして、〇と評価した。一方、上述の歯せん断力測定試験、ゴム硬度測定試験、耐寒耐久走行試験、起動トルク測定試験のいずれかの評価が×である歯付ベルトを、耐寒性を備えない歯付ベルトとして×と評価した。表１０に示す通り、評価結果は、実施例１〜４の歯付ベルトが耐寒性に優れた歯付ベルトとなり、比較例１〜４の歯付ベルトが耐寒性を備えない歯付ベルトとなった。
【００７２】
【表１０】
2015222121.tif 000012
【００７３】
表１０及び図４の結果から、以下のことがわかった。
歯せん断力測定試験では、可塑剤の添加量の増加に伴い、歯せん断力が低下したことがわかる。具体的には、ゴム組成物の配合が表７に示す配合１〜６と順に可塑剤の添加量が増加する比較例１、比較例２、実施例２、実施例１、実施例３、比較例３の順に、歯せん断力が低下している。ゴム組成物の配合が配合６であり、最も可塑剤の添加量が多かった比較例３の歯付ベルトは、歯せん断力が小さく、実用的なレベルには達していなかった。尚、ゴム組成物の配合が配合４である実施例１の歯付ベルトとゴム組成物の配合が配合７である実施例４の歯付ベルトとを比較しても、可塑剤の種類による違いはほとんど見られなかった。心線が表６に示す心線２を用いた実施例１の歯付ベルトと心線が表６に示す心線５を用いた比較例４の歯付ベルトを比較しても、心線の種類による違いはほとんど見られなかった。
【００７４】
ゴム硬度測定試験では、ゴム組成物の配合が表７に示す配合１，２である比較例１，２の歯付ベルトと比較して、配合３〜７の実施例１〜４及び比較例３，４の歯付ベルトが、２５℃と−３０℃のゴム硬度の差の評価が〇であり、可塑剤の添加により−３０℃でのゴム硬度の上昇を抑えることができたことがわかる。即ち、可塑剤をゴム成分１００質量部に対して５質量部以上添加した配合３〜７の実施例１〜４及び比較例３，４の歯付ベルトは、２５℃と−３０℃で測定したゴム硬度の値の差が小さく、４°以下であった。尚、ゴム組成物の配合が配合４である実施例１の歯付ベルトとゴム組成物の配合が配合７である実施例４の歯付ベルトとを比較しても、可塑剤の種類による違いはほとんど見られなかった。心線が表６に示す心線２を用いた実施例１の歯付ベルトと心線が表６に示す心線５を用いた比較例４の歯付ベルトを比較しても、心線の種類による違いはほとんど見られなかった。
また、可塑剤の添加量が最も多い比較例３の歯付ベルトは、２５℃のゴム硬度が、７０°未満であり、常温時において、使用可能な歯付ベルトのゴム硬度を確保できていないことが分かる。実施例１〜４及び比較例１，２，４の歯付ベルトは、２５℃のゴム硬度が、７０〜８５°の範囲に含まれ、可塑剤を添加しても、常温での使用可能な歯付ベルトのゴム硬度を確保できていることが確認された。
【００７５】
耐寒耐久走行試験では、心線２を使用し、アジピン酸系可塑剤をゴム成分１００質量部に対して１０質量部以上添加した実施例１、３及び比較例３の歯付ベルトは、６０時間完走しても、ベルト背面にクラックが発生しなかった。ここで、アジピン酸系可塑剤をゴム成分１００質量部に対して５質量部添加した実施例２の歯付ベルト及びエーテルエステル系可塑剤をゴム成分１００質量部に対して１０質量部添加した実施例４の歯付ベルトは、それぞれ３６時間、３４時間でベルト背面にクラックが発生したが、３０時間以上走行しているので、実用的には許容な範囲である。即ち、エーテルエステル系可塑剤をゴム組成物に配合した実施例４の歯付ベルトでは、アジピン酸系可塑剤をゴム組成物に配合した実施例１〜３及び比較例３の歯付ベルトほどの効果は得られなかったが、可塑剤を添加することで耐寒耐久走行時間が延長したことがわかる。また、可塑剤を添加していない比較例１の歯付ベルトと、アジピン酸系可塑剤をゴム成分１００質量部に対して２質量部添加した比較例２の歯付ベルトは、それぞれ３．５時間、２０時間でベルト背面にクラックが発生した。比較例４の歯付ベルトは、アジピン酸系可塑剤をゴム成分１００質量部に対して１０質量部添加したが、心線に諸撚り心線を使用していたため、クラックが発生したと思われる。これは、諸撚りの心線はラング撚りの心線に比べ、耐屈曲疲労性が劣っているからであると考えられる。
【００７６】
起動トルク測定試験では、２５℃の試験環境下では、実施例１〜４の歯付ベルト、及び、比較例１〜４の歯付ベルトともに大きな違いは見られなかった。一方、−３０℃の試験環境下では、可塑剤の添加量に応じて、起動トルクが低下した。具体的には、ゴム組成物の配合が表７に示す配合１〜６と順に可塑剤の添加量が増加する比較例１、比較例２、実施例２、実施例１、実施例３、比較例３の順に、起動トルクが低下している。可塑剤を添加していない比較例１の歯付ベルトと、アジピン酸系可塑剤をゴム成分１００質量部に対して２質量部添加した比較例２の歯付ベルトは、起動トルクが大きく、実用的なレベルには達していなかった。エーテルエステル系可塑剤をゴム組成物に配合した実施例４の歯付ベルトでは、アジピン酸系可塑剤ゴム組成物に配合した実施例１〜３及び比較例３の歯付ベルトほどの効果は得られなかったが、可塑剤を添加することで−３０℃での起動トルクを３０ｃＮ・ｍ未満に低下させることができた。
【００７７】
以上の結果をまとめると、背部を構成するゴム組成物に可塑剤を添加することにより極低温でも硬化せず、常温時と大差のない程度のしなやかさを有する歯付ベルトを成形することができることがわかった。また、可塑剤を、ゴム成分１００質量部に対して５質量部未満の量を添加しても、極低温時に常温時と大差の無い程度のしなやかさをゴム組成物に付与することができないことがわかった。一方、可塑剤を、ゴム成分１００質量部に対して２０質量部を超える量を添加すると、歯付ベルトの歯せん断力が低く、実用的なレベルには達しないことがわかかった。また、エーテルエステル系可塑剤ではアジピン酸系可塑剤ほどの効果は得られなかったが、可塑剤を添加することで耐寒性（低温柔軟性）が向上することがわかった。アジピン酸系可塑剤を添加しても、諸撚り心線を使用すると耐寒耐久走行試験で早期にクラックが発生することがわかった。
【００７８】
［考察］
上述の試験より、以下のことが明らかになった。
【００７９】
表６の結果から、水分との接触を妨げ、耐水性を向上させるために、ガラス心線を以下の構成にすると良いことが明らかになった。
ガラス心線をラング撚りとする。即ち、ラング撚り心線は水が浸入し、膨潤したとしても耐摩耗性に優れているため、構造的に表面がこすれにくく接着成分が離脱しにくい。そのため、諸撚り心線に比べると、心線の保護が比較的残っており、耐水性が向上する。表６に示す注水走行試験の心線４及び心線６の結果、心線を諸撚りからラング撚りとすることで（オーバーコート処理なし）、引張強さ保持率が約２３％向上していることからも、ラング撚りのガラス心線の優れた耐水性が確認された。
更に、心線の接着処理層に更にオーバーコート処理し、保護層であるオーバーコート処理層を作製し、水分との接触を防ぐ。表６に示す注水走行試験の心線２及び心線４の結果、心線を諸撚りからラング撚りとし、更にオーバーコート処理を行うことで引張強さ保持率が約６１％向上していることからも、オーバーコート処理による優れた耐水性が確認された。
【００８０】
表１０の結果から、極低温状態で放置しても硬化せず、常温時と大差の無い程度のしなやかさを有し、小さいトルクで起動できるために、以下の構成にすると良いことが明らかになった。
心線はラング撚りとすることで、常温だけでなく、−２０〜−３０℃の極低温でも耐屈曲疲労性は維持できる。また、歯付ベルトの背部を構成するゴム組成物を、極低温でも硬化しない、しなやかな配合とするために、ゴム組成物に可塑剤を添加する。ここで、可塑剤の添加量は、ゴム成分１００質量部に対して５〜２０質量部とする。また、可塑剤は、アジピン酸系可塑剤が好ましく、その他、エーテルエステル系可塑剤、エーテル系可塑剤、エステル系可塑剤、フタル酸系可塑剤等を用いても良い。
表１０に示す歯せん断力測定試験の結果、上記構成の実施例１〜４の歯付ベルトは、歯付ベルトの１つの歯を一定圧力で押え付けた状態で、オートグラフによって５０±１０ｍｍ／ｍｉｎの速度で引っ張り、引張値の最大値である歯せん断力が、８００〜１５００Ｎであり、優れた歯の強度や耐歯欠け性が確認された。また、表１０に示すゴム硬度測定試験の結果、上記構成の実施例１〜４の歯付ベルトは、ＪＩＳ Ｋ ６２５３（２０１２）に準拠したタイプＡデュロメータを用いて、−３０℃の雰囲気下で９０分間放置して測定した歯付ベルトの背部のゴムのゴム硬度が、２５℃の雰囲気下で９０分間放置して測定した歯付ベルトの背面ゴムのゴム硬度に対して、＋０〜＋４°しか増大せず、優れた耐寒性が確認された。また、表１０に示すゴム硬度測定試験の結果、上記構成の実施例１〜４の歯付ベルトは、ＪＩＳ Ｋ ６２５３（２０１２）に準拠したタイプＡデュロメータを用いて、２５℃の雰囲気下で９０分間放置して測定した歯付ベルトの背面ゴムのゴム硬度が、７０〜８５°の範囲に含まれ、常温での使用可能な歯付ベルトのゴム硬度を確保できていることが確認された。また、表１０に示す耐寒耐久走行試験の結果、上記構成の実施例１〜４の歯付ベルトは、２軸のレイアウトのプーリに巻きかけた状態で−３０℃の雰囲気下に１５時間放置した歯付ベルトを、クラックが発生するまでの走行させた走行時間が３０時間以上であり、優れた耐寒性が確認された。更に、表１０に示す起動トルク測定試験の結果、上記構成の実施例１〜４の歯付ベルトは、歯付ベルトを２軸のレイアウトのプーリに巻きかけた状態で、−３０℃の雰囲気下に９０分間放置した歯付ベルトに対して、プーリを１８０°回転させて起動させるのに必要な起動トルクが、３０ｃＮ・ｍ未満であり、優れた耐寒性が確認された。
【００８１】
以上より、ラング撚りのガラス心線に対し、接着処理を行って、接着処理層を形成した後、更にオーバーコート処理を行って、オーバーコート処理層を形成し、また、背部を構成するゴム組成物に、ゴム成分１００質量部に対して５〜２０質量部の可塑剤が添加して作製した歯付ベルトが、耐屈曲疲労性を確保したまま、耐水性及び耐寒性に優れていることが明らかとなった。
【００８２】
以上、本発明の実施形態について図面に基づいて説明したが、具体的な構成は、これらの実施形態及び実施例に限定されるものでないと考えられるべきである。本発明の範囲は、上記した実施形態及び実施例の説明だけではなく特許請求の範囲によって示され、さらに特許請求の範囲と均等の意味および範囲内でのすべての変更が含まれる。
【産業上の利用可能性】
【００８３】
本発明を利用すれば、耐屈曲疲労性を確保したまま、耐水性及び耐寒性に優れた歯付ベルトを得ることができる。
【符号の説明】
【００８４】
１    歯付ベルト
２    歯部
３    心線
４    背部
【図１】
2015222121.tif 000013
【図２】
2015222121.tif 000014
【図３】
2015222121.tif 000015
【図４】
2015222121.tif 000016